(57)【要約】  支持基板と、支持基板の少なくとも一方の主面上における互いに離れた複数の箇所に、長手方向に沿ってそれぞれ配列され、少なくとも燃料極、固体電解質、および空気極が積層されている部分である、複数の発電素子部と、隣り合う発電素子部の間にそれぞれ設けられ、一方の発電素子部の燃料極と他方の発電素子部の空気極とを電気的に接続する複数の電気的接続部と、を備え、電気的接続部は、隣り合う発電素子部に跨り、少なくとも一部が空気極に積層された空気極集電部を複数有し、複数の空気極集電部において、発電素子部に積層された領域であって第一端側の第三端部である第１部位と、発電素子部に積層された領域であって第三端部以外である第２部位と、第二端側の第四端部である第３部位とに分類した場合に、１つの部位における形状または性状が、他の部位の形状または性状と異なっている、部位を有している、セル。
2019208187.tif 000002
【特許請求の範囲】
【請求項１】
柱状であり、内部及び外部を、長手方向における第一端から該第一端と反対側の第二端へと、それぞれガスが流れるセルであって、
内部にガス流路を有し、絶縁性、柱状、平板状かつ多孔質である支持基板と、
前記支持基板の少なくとも一方の主面上における互いに離れた複数の箇所に、前記長手方向に沿ってそれぞれ配列され、少なくとも燃料極、固体電解質、および空気極が積層されている部分である、複数の発電素子部と、
隣り合う前記発電素子部の間にそれぞれ設けられ、一方の前記発電素子部の燃料極と他方の前記発電素子部の空気極とを電気的に接続する複数の電気的接続部と、を備え、
該電気的接続部は、隣り合う前記発電素子部に跨り、少なくとも一部が空気極に積層された空気極集電部を複数有し、
複数の該空気極集電部において、前記発電素子部に積層された領域であって前記第一端側の第三端部である第１部位と、前記発電素子部に積層された領域であって前記第三端部以外である第２部位と、前記第二端側の第四端部である第３部位とに分類した場合に、１つの部位における形状または性状が、他の部位の形状または性状と異なっている、部位を有している、
セル。
【請求項２】
前記空気極集電部のうち任意の一つの第一空気極集電部における第１部位の外表面が、該第１部位に隣接する第二空気極集電部における第３部位の外表面より、前記支持基板から離れた方向に位置する、請求項１に記載のセル。
【請求項３】
ガス流路、発電素子部及び電気的接続部を含む断面視において、前記第１部位の角部の曲率が、前記３部位の角部の曲率より大きい、請求項２に記載のセル。
【請求項４】
前記空気極集電部のうち任意の一つの第一空気極集電部における前記第１部位の気孔率は、前記第一空気極集電部における前記第１部位以外の部位の気孔率より高い、
請求項１に記載のセル。
【請求項５】
前記空気極集電部のうち任意の一つの第一空気極集電部における前記第１部位の外表面の算術平均粗さの値は、前記第一空気極集電部における前記第１部位以外の部位の算術平均粗さの値より大きい、
請求項１に記載のセル。
【請求項６】
少なくとも一つの該空気極集電部のうち前記第１部位および第２部位の外表面は、前記第３部位の外表面より、前記支持基板から離れた方向に位置する、
請求項１に記載のセル。
【発明の詳細な説明】
【技術分野】
【０００１】
本開示は、固体酸化物形燃料電池セルに関する。
【背景技術】
【０００２】
従来、「ガス流路が内部に設けられた電子伝導性を有さない多孔質の支持基板」と、「支持基板の表面における互いに離れた複数の箇所にそれぞれ設けられ、燃料極、固体電解質、及び空気極が積層されてなる複数の発電素子部」と、「１組又は複数組の隣り合う発電素子部の間にそれぞれ設けられ、隣り合う発電素子部の一方の燃料極と他方の空気極とを電気的に接続する１つ又は複数の電気的接続部」とを備えた固体酸化物形燃料電池セル（以下、セルという場合がある。）が知られている（例えば、特許文献１を参照）。このような構成は、「横縞型」とも呼ばれる。当該セル内部のガス流路の一端より燃料ガスを導入し、当該セル外部の一端から酸素を含むガスを流すことにより発電を行うことが可能となる。
【先行技術文献】
【特許文献】
【０００３】
【特許文献１】特開２０１２−３８７１８号公報
【発明の概要】
【０００４】
本開示のセルは、柱状であり、内部及び外部を、長手方向における第一端から該第一端と反対側の第二端へと、それぞれガスが流れるセルであって、内部にガス流路を有し、絶縁性、柱状、平板状かつ多孔質である支持基板と、前記支持基板の少なくとも一方の主面上における互いに離れた複数の箇所に、前記長手方向に沿ってそれぞれ配列され、少なくとも燃料極、固体電解質、および空気極が積層されている部分である、複数の発電素子部と、隣り合う前記発電素子部の間にそれぞれ設けられ、一方の前記発電素子部の燃料極と他方の前記発電素子部の空気極とを電気的に接続する複数の電気的接続部と、を備え、該電気的接続部は、隣り合う前記発電素子部に跨り、少なくとも一部が空気極に積層された空気極集電部を複数有し、複数の該空気極集電部において、前記発電素子部に積層された領域であって前記第一端側の第三端部である第１部位と、前記発電素子部に積層された領域であって前記第三端部以外である第２部位と、前記第二端側の第四端部である第３部位とに分類した場合に、１つの部位における形状または性状が、他の部位の形状または性状と異なっている、部位を有している。
【図面の簡単な説明】
【０００５】
【図１Ａ】本実施形態における固体酸化物形燃料電池セルを示す斜視図である。
【図１Ｂ】凹部内に燃料極、インターコネクタが埋設された状態を示す平面図である。
【図２】図１Ａに示す固体酸化物形燃料電池セルの断面図である。
【図３】図１Ａに示す固体酸化物形燃料電池セルの作動状態を説明するための図である。
【図４】図１Ａの支持基板を示す斜視図である。
【図５Ａ】図４の断面図である。
【図５Ｂ】第１凹部内に各層を形成した状態を示す断面図である。
【発明を実施するための形態】
【０００６】
図１Ａは、本実施形態における固体酸化物形燃料電池セルを示す。セルは、長手方向（ｘ軸方向）を有する柱状かつ平板状の支持基板１０の上下面（互いに平行な両側の主面（平面））のそれぞれに、電気的に直列に接続された複数（本実施形態では、４つ）の同形の発電素子部Ａが長手方向において所定の間隔をおいて配列されている。このセルは、所謂「横縞型」である。
【０００７】
このセルを上方からみた形状は、例えば、長手方向の辺の長さが５〜５０ｃｍで、長手方向に直交する幅方向（ｙ軸方向）の長さが１〜１０ｃｍの長方形である。このセルの厚さは、１〜５ｍｍである。このセルは、厚さ方向の中心を通り且つ支持基板１０の主面に平行な面に対して上下対称の形状である。以下、図１Ａに加えて、このセルの図１Ａに示すセルの長手方向における断面図である図２を参照しながら、このセルの詳細について説明する。
【０００８】
図２は、図１Ａに示す固体酸化物形燃料電池セルの長手方向における断面図の一部である。言い換えれば、ガス流路１１、発電素子部Ａ及び電気的接続部Ｂを含む断面図の一部である。
【０００９】
支持基板１０は、電子伝導性を有さない（絶縁性）多孔質の材料からなる柱状かつ平板状の焼成体である。支持基板１０の内部には、長手方向に延びる複数（本実施形態では、６本）のガス流路１１（貫通孔）が幅方向において所定の間隔をおいて位置している。
【００１０】
本実施形態では、支持基板１０の主面における複数の箇所に、それぞれ第１凹部１２がある。各第１凹部１２は、支持基板１０の材料からなる底壁と、全周に亘って支持基板１０の材料からなる周方向に閉じた側壁（長手方向に沿う２つの側壁と幅方向に沿う２つの側壁）と、で画定された直方体状の窪みである。
【００１１】
支持基板１０は、「遷移金属酸化物又は遷移金属」と、絶縁性セラミックスとを含む。「遷移金属酸化物又は遷移金属」としては、ＮｉＯ（酸化ニッケル）又はＮｉ（ニッケル）であってもよい。遷移金属は、燃料ガスの改質反応を促す触媒（炭化水素系のガスの改質触媒）として機能し得る。
【００１２】
絶縁性セラミックスは、ＭｇＯ（酸化マグネシウム）、又は、「ＭｇＡｌ2Ｏ4（マグネシアアルミナスピネル）とＭｇＯ（酸化マグネシウム）の混合物」であってもよい。また、絶縁性セラミックスとして、ＣＳＺ（カルシア安定化ジルコニア）、ＹＳＺ（８ＹＳＺ）（イットリア安定化ジルコニア）、Ｙ2Ｏ3（イットリア）が使用されてもよい。
【００１３】
支持基板１０が「遷移金属酸化物又は遷移金属」を含むことによって、改質前の残存ガス成分を含んだガスが上記触媒作用によって改質前の残存ガス成分の改質を促すことができる。加えて、支持基板１０が絶縁性セラミックスを含むことによって、支持基板１０の絶縁性を確保することができる。この結果、隣り合う燃料極間における絶縁性が確保され得る。
【００１４】
支持基板１０の厚さは、１〜５ｍｍである。以下、この構造体の形状が上下対称となっていることを考慮し、説明の簡便化のため、支持基板１０の上面側の構成についてのみ説明していく。支持基板１０の下面側の構成についても同様である。
【００１５】
図２に示すように、支持基板１０の上面（上側の主面）に位置する各第１凹部１２内には、燃料極集電部２１の全体が埋設（充填）されている。従って、各燃料極集電部２１は直方体状である。各燃料極集電部２１の上面（外側面）には、第２凹部２１ａがある。各第２凹部２１ａは、図１Ｂに示すように、燃料極集電部２１の材料からなる底壁と、周方向に閉じた側壁（長手方向に沿う２つの側壁と幅方向に沿う２つの側壁）と、で画定された直方体状の窪みである。周方向に閉じた側壁のうち、長手方向（ｘ軸方向）に沿う２つの側壁は支持基板１０の一部であり、幅方向（ｙ軸方向）に沿う２つの側壁は燃料極集電部２１の一部である。
【００１６】
各第２凹部２１ａには、燃料極活性部２２が埋設（充填）されている。各燃料極活性部２２は直方体状である。燃料極２０は燃料極集電部２１と燃料極活性部２２とを含む。燃料極２０（燃料極集電部２１および燃料極活性部２２）は、電子伝導性を有する多孔質の焼成体である。各燃料極活性部２２の幅方向（ｙ軸方向）に沿う２つの側面と底面とは、第２凹部２１ａ内で燃料極集電部２１と接触している。
【００１７】
各燃料極集電部２１の上面（外側面）における第２凹部２１ａを除いた部分には、第３凹部２１ｂがある。各第３凹部２１ｂは、燃料極集電部２１である底壁と、周方向に閉じた側壁（長手方向に沿う２つの側壁と幅方向に沿う２つの側壁）と、で画定された直方体状の窪みである。周方向に閉じた側壁のうち、長手方向（ｘ軸方向）に沿う２つの側壁は支持基板１０の一部であり、幅方向（ｙ軸方向）に沿う２つの側壁は燃料極集電部２１の一部である。
【００１８】
各第３凹部２１ｂには、インターコネクタ（導電性緻密質体）３０が埋設（充填）されている。各インターコネクタ３０は直方体状である。インターコネクタ３０は、電子伝導性を有する緻密な焼成体である。各インターコネクタ３０の幅方向に沿う２つの側面と底面とは、第３凹部２１ｂ内で燃料極集電部２１と接触している。
【００１９】
燃料極２０（燃料極集電部２１および燃料極活性部２２）の上面（外側面）と、インターコネクタ３０の上面（外側面）と、支持基板１０の主面とにより、１つの平面（凹部１２が形成されていない場合の支持基板１０の主面と同じ平面）が構成されている。
【００２０】
燃料極活性部２２は、例えば、ＮｉＯ（酸化ニッケル）とＹＳＺ（イットリア安定化ジルコニア）とを含んでいてもよい。または、ＮｉＯ（酸化ニッケル）とＧＤＣ（ガドリニウムドープセリア）とを含んでもよい。燃料極集電部２１は、例えば、ＮｉＯ（酸化ニッケル）とＹＳＺ（イットリア安定化ジルコニア）を含んでいてもよい。または、ＮｉＯ（酸化ニッケル）とＹ2Ｏ3（イットリア）とから構成されてもよいし、ＮｉＯ（酸化ニッケル）とＣＳＺ（カルシア安定化ジルコニア）とを含んでいてもよい。燃料極活性部２２の厚さは、５〜３０μｍである。燃料極集電部２１の厚さ（即ち、第１凹部１２の深さ）は、５０〜５００μｍである。
【００２１】
燃料極集電部２１は、電子伝導性である。燃料極活性部２２は、電子伝導性と酸化性イオン（酸素イオン）伝導性とを有する。燃料極活性部２２における「気孔部分を除いた全体積に対する酸化性イオン伝導性を有する物質の体積割合」は、燃料極集電部２１における「気孔部分を除いた全体積に対する酸化性イオン伝導性を有する物質の体積割合」よりも多い。
【００２２】
インターコネクタ３０は、例えば、ＬａＣｒＯ3（ランタンクロマイト）を含んでいてもよい。または、（Ｓｒ，Ｌａ）ＴｉＯ3（ストロンチウムチタネート）を含んでいてもよい。インターコネクタ３０の厚さは、１０〜１００μｍである。気孔率は１０％以下である。
【００２３】
支持基板１０における長手方向（発電素子部Ａの配列方向）に延びる外周面において、複数のインターコネクタ３０の中央部を除いた全面は、固体電解質膜４０により覆われている。固体電解質膜４０は、イオン伝導性を有し且つ電子伝導性を有さない緻密な焼成体である。固体電解質膜４０は、例えば、ＹＳＺ（イットリア安定化ジルコニア）を含んでいてもよい。または、ＬＳＧＭ（ランタンガレート）を含んでいてもよい。固体電解質膜４０の厚さは、３〜５０μｍである。
【００２４】
支持基板１０における長手方向に延びる外周面の全面は、インターコネクタ３０と固体電解質膜４０とからなる緻密層により覆われている。この緻密層は、緻密層の内側の空間を流れる燃料ガスと緻密層の外側の空間を流れる空気との混合を抑制するガスシール機能を発揮する。
【００２５】
図２に示すように、本実施形態では、固体電解質膜４０が、燃料極２０（燃料極集電部２１＋燃料極活性部２２）の上面、インターコネクタ３０の上面における長手方向の両側端部、および支持基板１０の主面を覆っている。
【００２６】
固体電解質膜４０における各燃料極活性部２２と接している箇所の上面には、反応防止膜５０を介して空気極６０が位置する。反応防止膜５０は、緻密な焼成体である。空気極６０は、電子伝導性を有する多孔質の焼成体である。反応防止膜５０および空気極６０を上方からみた形状は、燃料極活性部２２と略同一の長方形である。
【００２７】
反応防止膜５０は、例えば、ＧＤＣ＝（Ｃｅ，Ｇｄ）Ｏ2（ガドリニウムドープセリア）を含んでいてもよい。反応防止膜５０の厚さは、３〜５０μｍである。空気極６０は、例えば、ＬＳＣＦ＝（Ｌａ，Ｓｒ）（Ｃｏ，Ｆｅ）Ｏ3（ランタンストロンチウムコバルトフェライト）を含んでいてもよい。または、ＬＳＦ＝（Ｌａ，Ｓｒ）ＦｅＯ3（ランタンストロンチウムフェライト）、ＬＮＦ＝Ｌａ（Ｎｉ，Ｆｅ）Ｏ3（ランタンニッケルフェライト）、ＬＳＣ＝（Ｌａ，Ｓｒ）ＣｏＯ3（ランタンストロンチウムコバルタイト）等を含んでいてもよい。空気極６０は、ＬＳＣＦからなる第１層（内側層）とＬＳＣからなる第２層（外側層）との２層であってもよい。空気極６０の厚さは、１０〜１００μｍである。
【００２８】
反応防止膜５０が介装されるのは、セル作製時又は作動中のセル内において固体電解質膜４０内のＹＳＺと空気極６０内のＳｒとが反応して固体電解質膜４０と空気極６０との界面に電気抵抗が大きい反応層が形成される現象の発生を抑制するためである。
【００２９】
燃料極２０と、固体電解質膜４０と、空気極６０とが積層されてなる積層体が、「発電素子部Ａ」に対応する（図２を参照）。発電素子部Ａは反応防止膜５０を含んでもよい。支持基板１０の上面には、複数（本形態では、４つ）の発電素子部Ａが、長手方向において所定の間隔をおいて配置されている。
【００３０】
隣り合う発電素子部Ａについて、他方の（図２では、左側の）発電素子部Ａの空気極６０と、一方の（図２では、右側の）発電素子部Ａとつながるインターコネクタ３０とを跨ぐように、空気極６０、固体電解質膜４０、および、インターコネクタ３０の上面に、空気極集電部７０が位置する。空気極集電部７０は、電子伝導性を有する多孔質の焼成体である。空気極集電部７０を上方からみた形状は、長方形である。
【００３１】
空気極集電部７０は、例えば、ＬＳＣＦ＝（Ｌａ，Ｓｒ）（Ｃｏ，Ｆｅ）Ｏ3（ランタンストロンチウムコバルトフェライト）を含んでもよい。または、ＬＳＣ＝（Ｌａ，Ｓｒ）ＣｏＯ3（ランタンストロンチウムコバルタイト）を含んでもよい。または、Ａｇ（銀）、Ａｇ−Ｐｄ（銀パラジウム合金）を含んでもよい。空気極集電部７０の厚さは、５０〜５００μｍである。気孔率は２０〜６０％である。
【００３２】
各空気極集電部７０により、隣り合う発電素子部Ａが電子伝導性を有する「空気極集電部７０およびインターコネクタ３０」を介して電気的に接続される。支持基板１０の上面に配置されている複数（本形態では、４つ）の発電素子部Ａが電気的に直列に接続される。「発電素子部Ａ」以外の、電子伝導性を有する「空気極集電部７０およびインターコネクタ３０」を含む部分を「電気的接続部Ｂ」とする。
【００３３】
支持基板１０のうちガス流路１１側を「内」とし、支持基板１０のうちの発電素子部が配置されている面側を「外」とする場合がある。
【００３４】
図３に示すように、支持基板１０のガス流路１１内を、支持基板の長手方向における一端である第一端から他端である第二端へと燃料ガス（水素ガス等）を流し、支持基板１０の上下面（特に、各空気極集電部７０）を第一端から第二端へと「酸素を含むガス」（空気等）を流すことで固体電解質膜４０の両側面間に生じる酸素分圧差により起電力が発生する。更に、この構造体を外部の負荷に接続すると、下記（１）、（２）式に示す化学反応が起こり、電流が流れる(発電状態)。
（１／２）・Ｏ2＋２ｅ-→Ｏ2- （於：空気極６０） …（１）
Ｈ2＋Ｏ2-→Ｈ2Ｏ＋２ｅ-
（於：燃料極２０） …（２）
【００３５】
なお、支持基板１０の上下面を第一端から第二端へと酸素を含むガスが流れるとは、ガスの流れ方向が第一端から第二端へと（長手方向）流れていればよく、図３で示すように、長手方向と直交する方向からガスを吹き付けもよい。
【００３６】
発電状態においては、図２に示すように、隣り合う発電素子部Ａについて、電流が、矢印で示すように流れる。この結果、セル全体から（具体的には、図３において最も手前側の発電素子部Ａとつながるインターコネクタ３０と最も奥側の発電素子部Ａの空気極６０とを介して）電力が取り出される。各セル１００について表側と裏側とを電気的に直列に接続するための集電部材（図示せず）が設けられていてもよい。
【００３７】
ところで、従来、空気極集電部の構造は制御されておらず、第一端から第二端へと酸素を含むガスが外部を流れるセルにおいて、酸素を含むガスが空気極集電部から効率よくセルに取り込まれないおそれがあった。
【００３８】
そこで、本実施形態においては、複数の空気極集電部７０において、発電素子部Ａに積層された領域であって第一端側（上流側）の第三端部７０１Ｕである第１部位と、発電素子部Ａに積層された領域であって第三端部７０１Ｕ以外（図２において７０１Ａと示す）である第２部位と、前記第二端側（下流側）の第四端部７０２Ｄである第３部位とに分類した場合に、１つの部位における形状または性状が、他の部位の形状または性状と異なっている、部位を有している。以下の説明においては、特に断りのない限りは、第１部位を第三端部７０１Ｕと表現し、第３部位を第四端部７０２Ｄと表現して説明する。
【００３９】
これにより、第一端から第二端へと酸素を含むガスが外部を流れるセルにおいて、酸素を含むガスを空気極集電部から効率よくセルに取り込むことができる。
【００４０】
例えば、図２で示す実施形態においては、空気極集電部７０のうち任意の一つの第三端部７０１Ｕの外表面は、第三端部７０１Ｕに隣接する、第二空気極集電部７０２のうち第二端側（下流側）の第四端部７０２Ｄの外表面より、支持基板１０から離れた方向に位置する。この場合、１つの空気集電部７０１の第１部位と、他の空気集電部７０１の第３部位の形状が異なっているといえる。
【００４１】
これにより、長手方向において空間を介して対向する第三端部７０１Ｕと第四端部７０２Ｄのうち、下流側の第三端部７０１Ｕが上流側の第四端部７０２Ｄより外側に突出する構造となる。それにより、第一端から流れる酸素を含むガスが、第一空気極集電部７０１においては上流側に位置する第三端部７０１Ｕに積極的に衝突することとなる。すなわち、上流側から取り込まれた酸素を含むガスは、空気極集電部７０又は空気極６０の内部に滞留する時間が比較的長いため、上述する発電反応を促すことができる。ひいては、発電反応の効率を高めることができる。
【００４２】
「第三端部７０１Ｕ」、すなわち「第１部位」とは、幅方向に延びる線により、第一空気極集電部７０１を長手方向（ガス流れ方向）に８等分した場合における最も上流側（第一端側）に位置する領域をいう。第２部位は、発電素子部Ａにおける第１部位を除く部位をいう。「第四端部７０２Ｄ」、すなわち「第３部位」とは、幅方向に延びる線により、第二空気極集電部７０２を長手方向（ガス流れ方向）に８等分した場合における最も下流側（第二端側）に位置する領域をいう。
【００４３】
「第三端部７０１Ｕの外表面は、第四端部７０２Ｄの外表面より、支持基板１０から離れた方向に位置する」ことは次の方法により分析することができる。まず、第三端部７０１Ｕを、幅方向に４等分する、長手方向に延びる３つの線に沿った３つの断面写真（第四端部７０２Ｄを含む。）を得る。断面写真毎に、第三端部７０１Ｕの外表面の上下方向（ｚ軸方向）における平均の位置である第一位置及び第四端部７０２Ｄの外表面の上下方向（ｚ軸方向）における平均の位置である第二位置を其々算出する。３つの断面写真のすべてにおいて、第一位置が第二位置より外側（酸素を含むガスが流れる側）に位置していれば「第三端部７０１Ｕの外表面は、第四端部７０２Ｄの外表面より、支持基板１０から離れた方向に位置する」といえる。
【００４４】
図２で示すように、ガス流路１１、発電素子部Ａ及び電気的接続部Ｂを含む断面視において、第三端部７０１Ｕ（第１部位）の角部の曲率が、第四端部７０２Ｄ（第３部位）の角部の曲率より大きくてもよい。言い換えれば、第三端部７０１Ｕの角部の曲率半径は、第四端部７０２Ｄの角部の曲率半径より小さくてもよい。
【００４５】
この構成により、第三端部７０１Ｕの角部がガスの流れの障害となり、積極的に上流側である第三端部７０１Ｕに酸素を含むガスを衝突させることができる。ひいては、発電反応の効率を高めることができる。
【００４６】
上述する３つの断面写真毎に、第三端部７０１Ｕ及び第四端部７０２Ｄの角部の曲率を求める。３つの曲率の値の平均を各部の曲率として、両者を比較することができる。第三端部７０１Ｕの角部の曲率は、例えば次のように算出することができる。まず、第三端部７０１Ｕのうち、上流側の端と下流側の端とを繋いだ直線である第一線を引く。第三端部７０１Ｕの外表面のうち、第一線と直交する方向かつ外側方向に最も離れた位置である最外点を特定する。上流側の端と、下流側の端と、最外点と、を仮想曲線で結んだ場合における当該仮想曲線の曲率を第三端部の角部の曲率とすることができる。なお、最外点が存在しない場合、曲率は０とする。第四端部７０２Ｄの角部の曲率も当該方法で同様に算出できる。
【００４７】
また、第一空気極集電部７０１における第三端部７０１Ｕの気孔率（第１部位）は、第一空気極集電部７０１における第三端部７０１Ｕ以外の部位（第２部位＋第３部位）の気孔率より高くてもよい。また、第一空気極集電部７０１における第三端部７０１Ｕ（第１部位）の外表面の算術平均粗さの値は、第一空気極集電部７０１における第三端部７０１Ｕ以外の部位（第２部位＋第３部位）の算術平均粗さの値より大きくてもよい。この場合、１つの空気集電部７０１において、第１部位と、第２部位および第３部位との性状が異なっているといえる。
【００４８】
これらの構成により、上流側である第三端部７０１Ｕから効果的に酸素を含むガスを取り込むことができる。すなわち、空気極集電部７０又は空気極６０の内部に滞留する時間が比較的長いため、発電反応の効率を高めることができる。
【００４９】
各部位の気孔率の値は次のように算出することができる。上述する３つの断面写真において、第三端部７０１Ｕ及び第三端部７０１Ｕ以外の部位を特定する。次いで、取得した画像のうち気孔部と気孔部以外の他の部位とを区別できるように二値化処理を行う。次いで、対象となる部位のうち気孔が占める割合を算出する。測定した其々３つの値の平均を各部位の気孔率の値とすることができる。
【００５０】
各部位の算術平均粗さの値は次のように算出することができる。上述する３つの断面写真において、第三端部７０１Ｕ及び第三端部７０１Ｕ以外の部位における外表面の算術平均粗さを其々測定する。測定した其々３つの値の平均を各部位の外表面の算術平均粗さの値とすることができる。
【００５１】
また、図２で示すように、少なくとも一つの空気極集電部７０のうち発電素子部Ａに積層された領域である素子部領域（第１部位＋第２部位）の外表面は、素子部領域以外（電気的接続部Ｂ、言い換えれば第３部位）の領域の外表面より、支持基板１０から離れた方向に位置してもよい。この場合、第１部位および第２部位と、第３部位との形状が異なっているといえる。
【００５２】
これにより、空気極集電部７０にうちの素子部領域に酸素を含むガスが衝突しやすい構造とすることができ、素子部領域において効果的に特に酸素を含むガスを取り込むことができる。ひいては、発電反応の効率を高めることができる。
【００５３】
空気極集電部７０のうち発電素子部Ａに積層された領域とは、空気極集電部７０のうち平面視において燃料極活性部Ｂが存在する領域をいう。
【００５４】
「素子部領域の外表面は、素子部領域以外の領域の外表面より、支持基板１０から離れた方向に位置する」ことは次の方法により分析することができる。上述する３つの断面写真を得る。断面写真毎に、任意の一つの空気極集電部７０における、素子部領域の外表面の上下方向（ｚ軸方向）における平均の位置である第三位置及び素子部領域以外の外表面の上下方向（ｚ軸方向）における平均の位置である第四位置を其々算出する。３つの断面写真のすべてにおいて、第三位置が第四位置より外側（酸素を含むガスが流れる側）に位置していれば「素子部領域の外表面は、素子部領域以外の領域の外表面より、支持基板１０から離れた方向に位置する」といえる。
【００５５】
空気極集電部７０のうち、素子部領域以外の領域の厚み（ｚ軸方向）が、素子部領域の厚みより小さくてもよい。言い換えれば、素子部領域の厚みが、素子部領域以外の領域の厚みより大きくてもよい。
【００５６】
空気極集電部７０の第三端部７０１Ｕの外表面のうち最も外側に突出する最外位置が、幅方向（ｙ軸方向）における中央部（三等分した場合における中央領域）に位置していてもよい。空気極集電部７０の第四端部７０２Ｄの外表面のうち最も内側に陥没する最内位置が、幅方向（ｙ軸方向）における中央部（三等分した場合における中央領域）に位置していてもよい。
【００５７】
平板状の支持基板１０の上下面のそれぞれに上下非対称で複数の第１凹部１２が形成され且つ複数の発電素子部Ａが設けられていてもよい。すなわち、上述する第一発電素子部Ａ１と第二発電素子部Ａ２とが上下対称の位置に設けられていなくてもよい。
【００５８】
なお、すべての空気極集電部７０が、上述する特徴を有する空気極集電部７０である必要はなく、一部の空気極集電部７０のみが上述する特徴を有していてもよい。
【００５９】
（製造方法）
次に、図１に示した「横縞型」のセルの製造方法の一例について図４、図５Ａ、図５Ｂを参照しながら簡単に説明する。図４、図５Ａ、図５Ｂにおいて、各部材の符号の末尾の「ｇ」は、その部材が「焼成前」であることを表す。
【００６０】
先ず、図４に示す形状を有する支持基板の成形体１０ｇを作製する。この支持基板の成形体１０ｇは、例えば、支持基板１０の材料（例えば、ＮｉＯ＋ＭｇＯ）の粉末にバインダー等が添加されて得られるスラリーを用いて、押し出し成形、切削等の手法を利用して作製できる。
【００６１】
次に、図５Ｂに示すように、支持基板の成形体１０ｇの上下面に形成された各第１凹部内に、燃料極集電部の成形体２１ｇをそれぞれ配置する。次いで、各燃料極集電部の成形体２１ｇの外側面に形成された各第２凹部に、燃料極活性部の成形体２２ｇをそれぞれ配置する。また、各燃料極集電部の成形体２１ｇ、および各燃料極活性部２２ｇは、例えば、燃料極２０の材料（例えば、ＮｉとＹＳＺ）の粉末にバインダー等が添加されて得られるスラリーを用いて、印刷法等を利用して配置する。
【００６２】
続いて、各燃料極集電部の成形体２１ｇの外側面における「燃料極活性部の成形体２２ｇが埋設された部分を除いた部分」に形成された各第３凹部に、インターコネクタの成形体３０ｇをそれぞれ配置する。各インターコネクタの成形体３０ｇは、例えば、インターコネクタ３０の材料（例えば、ＬａＣｒＯ3）の粉末にバインダー等が添加されて得られるスラリーを用いて、印刷法等を利用して配置する。
【００６３】
次に、支持基板の成形体１０ｇにおける長手方向に延びる外周面において複数のインターコネクタの成形体３０ｇが配置されたそれぞれの部分の中央部を除いた全面に、固体電解質膜の成形膜を設ける。固体電解質膜の成形膜は、例えば、固体電解質膜４０の材料（例えば、ＹＳＺ）の粉末にバインダー等が添加されて得られるスラリーを用いて、印刷法、ディッピング法等を利用する。
【００６４】
次に、固体電解質膜の成形体における各燃料極の成形体と接している箇所の外側面に、反応防止膜の成形膜を設ける。各反応防止膜の成形膜は、例えば、反応防止膜５０の材料（例えば、ＧＤＣ）の粉末にバインダー等が添加されて得られるスラリーを用いて、印刷法等を利用する。
【００６５】
そして、このように種々の成形膜が設けられて状態の支持基板の成形体１０ｇを、例えば、空気中にて１５００℃で３時間焼成する。これにより、図１に示したセルにおいて空気極６０および空気極集電部７０が設けられていない状態の構造体を得る。
【００６６】
次に、各反応防止膜５０の外側面に、空気極の成形膜を形成する。各空気極の成形膜は、例えば、空気極６０の材料（例えば、ＬＳＣＦ）の粉末にバインダー等が添加されて得られるスラリーを用いて、印刷法等を利用して設ける。
【００６７】
次に、各組の隣り合う発電素子部について、他方の発電素子部Ａの空気極の成形膜と、一方の発電素子部Ａにつながるインターコネクタ３０とを跨ぐように、空気極の成形膜、固体電解質膜４０、および、インターコネクタ３０の外側面に、空気極集電部の成形膜を設ける。
【００６８】
空気極集電部７０の材料（例えば、ＬＳＣＦ）の粉末にバインダー等が添加されて得られるスラリーを用いて、所望の形状（厚み）とした空気極集電部の成形膜を印刷法等により空気極の成形膜等の外側面に設けることができる。
【００６９】
そして、このように成形膜が形成された状態の支持基板１０を、例えば、空気中にて１０５０℃で３時間焼成する。これにより、図１に示したセルを得る。
【００７０】
なお、本開示は上記実施形態に限定されることはなく、本開示の範囲内において種々の変形例を採用することができる。例えば、上記実施形態では、図４等に示すように、支持基板１０に形成された凹部１２の平面形状（支持基板１０の主面に垂直の方向からみた場合の形状）が、長方形になっているが、例えば、正方形、円形、楕円形、長穴形状等であってもよい。
【００７１】
また、上記実施形態においては、各第１凹部１２にはインターコネクタ３０の全体が埋設されているが、インターコネクタ３０の一部のみが各第１凹部１２に埋設され、インターコネクタ３０の残りの部分が第１凹部１２の外に突出（即ち、支持基板１０の主面から突出）していてもよい。
【００７２】
また、上記実施形態においては、平板状の支持基板１０の上下面のそれぞれに複数の第１凹部１２が形成され且つ複数の発電素子部Ａが設けられているが、支持基板１０の片側面のみに複数の第１凹部１２が形成され且つ複数の発電素子部Ａが設けられていてもよい。
【００７３】
また、上記実施形態においては、燃料極２０が燃料極集電部２１と燃料極活性部２２との２層で構成されているが、燃料極２０が燃料極活性部２２に相当する１層で構成されてもよい。
【符号の説明】
【００７４】
Ａ・・・・・発電素子部
Ｂ・・・・・電気的接続部
１０・・・・支持基板
１１・・・・ガス流路
２０・・・・燃料極
４０・・・・固体電解質
６０・・・・空気極
７０・・・・空気極集電部
７０１・・・第一空気極集電部
７０１Ｕ・・第三端部
７０２・・・第二空気極集電部
７０２Ｄ・・第四端部
【図１Ａ】
2019208187.tif 000003
【図１Ｂ】
2019208187.tif 000004
【図２】
2019208187.tif 000005
【図３】
2019208187.tif 000006
【図４】
2019208187.tif 000007
【図５Ａ】
2019208187.tif 000008
【図５Ｂ】
2019208187.tif 000009
【国際調査報告】
2019208187.tif 000010
2019208187.tif 000011